EXEMPLE 9 in extrudat phosphorylaté standard ayant une consistance de fibre sèche de 6,5X a été extrudé depuis une seringue de 20 millilitres à travers une aiguille de taille 16 (Diamètre intérieur a 0,1168 cm) et dans une canalisatioa d'air fournissant de l'air à la température ambiante et à une pression de 1,05 kg par cm2. Le pulvérisateur était actionné manuellement à environ 30 Cas au-dessus d'une surface collectrice et les fibres individuelles en suspension étaient dirigées dans un courant d'air séparé à une température de 85- C d'une distance d'environ 30 Cas de la surface collectrice.Les fibres partiellement séchées étaient collectées sur une feuille de polypropylène cabalé de 7,75 grammes/0,82 n2, de marque commerciale EVOLUTICI, qui avait été placé sur une botte à dépression à laquelle était appliqué le vide du laboratoire. Le tissu a été essentiellement séché une fois collecté pour former une structure aérée en forme de tapis. Soixante millimètres d'extrudat ont été pulvérisés et séchés pendant une période de 15 minutes.Cette structure avait une consistance de fibre sèche de 83,2% et présentait les caractéristiques suivantes Epaisseur = 0,56 centimètres Densité massique = 0,031 gramme/centimètre cube Capacité d'absorption libre P 33,1 grammes de liquide/gramme de fibre aétentien 1000 G d'eau - 3,93 grammes de liquide/gramme de fibre Rétention 10.0 C solution saline = 3,00 grammes de liquide/gramme de Durée d'effet de mèche = 0,12 minute fibre Traction = 830 grammes/centimètre Longueur te rupture : 474 mètres Traction à l'état humide = 43 grammes/centimètre, et Longueur de rupture à l'état humide = 25 mètres EXEMPLE 10 L'exemple 9 a été répété, si ce n'est que 20 millimètres seulement d'extru- dat ont été pulvérisés et séchés, pendant une période de 5 minutes. Cette structure avait une consistance de fibre séche de 83,7% et présentait les caractéristiques suivantes Epaisseur = 0,13 centimètres Densité massique = 0,047 gramme/centimètre cube Capacité d'absorption libre: 43,6 grammes de liquide/gramme de fibre Rétention 1000 G d'eau s 6,82 grammes de liquide/gramme de fibre Rétention 1000 G solution saline = 2,92grammes liquide/gramme de Durée d'effet te mèche s 0,35 minute fibre Traction w 15. grammes/centimètre Longueur de rupture 1 246 mètres Traction à l'état humide 4 4 grammes/centimètre, et Longueur de rupture à l'état humide 6 6 mètres EXEMPLE 11 L'exemple 9 a été répété si ce n'est que la surface collectrice était du polypropylène ciblé de marque EVOLUTION placé sur une surface plane solide, et que les fibres étaient dirigées sous un angle de 45 vers le haut pour permettre aux fibres suspendues individuellement de décrire une courbe vers le haut et de tomber ensuite doucement vers le bas(d'une distance d'environ 1 mètre) sur -la surface collectrice. Deux pistolets chauffants de laboratoire étaient placés de façon à souffler de l'air sous une température de 85 C perpendiculai- remet à cette surface collectrice. Environ 200 millimètres d'extrudat ont été pulvérisés et séchés pendant une période de 30 minutes. La structure qui en est résultée avait une consistance de fibre sèche de 87,9% et présentait les caractéristiques suivantes Epaisseur : 0,22 centimètres Densité massique t 0,11 gramme/centimètres cubes Capacité d'absorption libre = 28,9 grammes de liquide/gramme de fibre Rétention 1000 G d'eau = 6,41 grammes de liquide/gra se de fibre Rétention 1000 G solution saline = 2, 51 grammes de liquide/gramme de Durée de 11 effet de mèche = très lente fibre Traction = 96 grammes/centimètre Longueur de rupture = 384 mètres Traction à ltétat humide = non mesurable, et Longueur de rupture à l'état humide o non mesurable.